(57)【要約】【課題】所定の含有量以上の油分を含有する製鉄ダストを含む材料を用いても、十分な強度を有する塊成化物を製造な方法を提供する。【解決手段】製鉄ダストを含有する材料と、ポリビニルアルコール水溶液とを混合することを含む製鉄ダストを用いて塊成化物を製造する方法であって、前記製鉄ダスト含有材料は、該材料の乾燥重量に対する重量割合で０．２重量％以上の油分を含有する。【選択図】なし【特許請求の範囲】
【請求項１】
製鉄ダストを用いて塊成化物を製造する方法であって、
前記製鉄ダストを含有する材料と、ポリビニルアルコール水溶液とを混合することを含み、
前記製鉄ダスト含有材料は、該材料の乾燥重量に対する重量割合で０．２重量％以上の油分を含有する、製鉄ダスト塊成化物の製造方法。
【請求項２】
前記ポリビニルアルコール水溶液を、前記製鉄ダスト含有材料中の製鉄ダスト（乾燥重量）に対するポリビニルアルコールの重量割合が０．００１〜１重量％（固形分換算）となるように、前記製鉄ダスト含有材料と混合することを含む、請求項１記載の製鉄ダストの塊成化方法。
【請求項３】
前記ポリビニルアルコールは、けん化度が８５％以上である、請求項１又は２に記載の製鉄ダスト塊成化物の製造方法。
【請求項４】
前記ポリビニルアルコールは、重合度が１，０００〜３，５００である、請求項１から３のいずれかに記載の製鉄ダスト塊成化物の製造方法。
【請求項５】
前記製鉄ダスト含有材料は、粉末である、請求項１から４のいずれかに記載の製鉄ダスト塊成化物の製造方法。
【請求項６】
請求項１から５のいずれかに記載の製鉄ダスト塊成化物の製造方法に使用するための製鉄ダストの塊成化助剤であって、
ポリビニルアルコール水溶液を含む、塊成化助剤。
【請求項７】
製鉄ダストを再利用する方法であって、
ポリビニルアルコール水溶液を、前記製鉄ダストを含有する材料と混合することを含み、
前記製鉄ダスト含有材料は、該材料の乾燥重量に対する重量割合で０．２重量％以上の油分を含有する、製鉄ダストの再利用方法。
【発明の詳細な説明】
【技術分野】
【０００１】
本開示は、製鉄所等で発生する製鉄ダストの塊成化物を製造する方法、及びそれに使用する塊成化助剤に関する。
【背景技術】
【０００２】
製鉄所では、製鉄工程において様々な製鉄ダストが発生する。製鉄ダストは酸化鉄や有価金属を含むことから、製鉄ダストを回収し、製鉄用原料の副原料としてリサイクルすることが行われている。回収された製鉄ダストは、還元処理することにより再利用される。すなわち、回収して必要に応じて乾燥させた製鉄ダストに、バインダー及び必要に応じてコークブリーズや微粉炭等の副原料を加えて得られた粉体原料を必要に応じて水と混合し、ペラタイジング法又はブリケット法等によって造粒（塊成化）する。得られた造粒物（塊成化物）を高温下で急速に加熱して還元することによって、還元鉄として回収することができる。
【０００３】
特許文献１には、重量平均分子量が１，０００〜５，０００，０００の高分子原料を必須成分とする造粒処理剤が開示されている。特許文献２には、カルボキシメチルセルロース塩等のバインダー成分を含有する粉末金属原料用造粒剤が開示されている。
【先行技術文献】
【特許文献】
【０００４】
【特許文献１】特開２００４−７６１３０号公報
【特許文献２】特開２０００−１７８６６２号公報
【発明の概要】
【発明が解決しようとする課題】
【０００５】
しかしながら、製鉄ダストが一定の量以上の油分を含有する結果、製鉄ダストの塊成化に使用する材料中の油分が所定の量を超える場合、従来のバインダーでは、得られる塊成化物の強度が不十分で割れやすく、搬送や保管時における塊成化物の割れや粉化によりダストの発生や生産効率の低下につながるという問題がある。
【０００６】
本開示は、製鉄ダストの塊成化に使用する材料が所定の含有量以上の油分を含有する場合であっても、十分な強度が有する製鉄ダストの塊成化物を製造可能な方法を提供する。
【課題を解決するための手段】
【０００７】
本開示は、一態様において、製鉄ダストを用いて塊成化物を製造する方法であって、前記製鉄ダストを含有する材料と、ポリビニルアルコール水溶液とを混合することを含み、前記製鉄ダスト含有材料は、該材料の乾燥重量に対する重量割合で０．２重量％以上の油分を含有する、製鉄ダスト塊成化物の製造に関する。
【０００８】
本開示は、その他の態様において、本開示の製鉄ダストの塊成化方法に使用するための製鉄ダストの塊成化助剤であって、ポリビニルアルコール水溶液を含む塊成化助剤に関する。
【発明の効果】
【０００９】
本開示によれば、所定の含有量以上の油分を含有する材料を用いても、十分な強度を有する製鉄ダストの塊成化物を製造することができる。
【発明を実施するための形態】
【００１０】
本開示は、製鉄ダストを含む材料がある一定の量以上の油分を含有する場合、従来一般的に使用されているバインダーでは十分な強度を有する塊成化物を得られないが、水溶液の状態のポリビニルアルコールと混合して塊成化することによって、十分な強度が保持された塊成化物を得ることができる、との知見に基づく。
【００１１】
本開示において「製鉄ダスト」とは、製鉄所といった製鉄工程で発生するあらゆる種類のダスト、スラッジ及びミルスケールをいい、特に限定されない一又は複数の実施形態において、高炉、電気炉、転炉、又は合金鉄製造炉等の製鉄工程で発生するダスト、スラッジ及びミルスケールを含みうる。本開示において「ある一定の量以上の油分を含有する製鉄ダスト」としては、一又は複数の実施形態において、製鉄ダスト（乾燥重量）に対する油分の重量割合が、０．２重量％以上である製鉄ダストが挙げられる。製鉄ダストに含まれる油分の含有量の上限としては、特に制限されない一又は複数の実施形態において、５重量％以下である。製鉄ダストの油分の含有量は、一又は複数の実施形態において、ソックスレー抽出法により測定できる。具体的には、後述の実施例に記載の方法により測定できる。
【００１２】
本開示において「製鉄ダストを含有する材料（製鉄ダスト含有材料）」とは、製鉄ダストを塊成化するために使用される材料であって、主成分（主原料）として製鉄ダストを含む。本開示における製鉄ダスト含有材料としては、一又は複数の実施形態において、製鉄ダストの塊成化に使用される原料であれば、製鉄ダスト以外の物質を含んでいてもよい。製鉄ダスト以外の物質としては、一又は複数の実施形態において、石炭粉、消石灰及びコークブリーズ等の副原料、並びに粉末バインダー等が挙げられる。製鉄ダスト含有材料における製鉄ダストの含有量は、一又は複数の実施形態において、８０重量％以上、８５重量％以上、９０重量％以上、９１重量％以上、９２重量％以上、９３重量％以上、９４重量％以上、９５重量％以上、９６重量％以上、９７重量％以上、若しくは９８重量％以上であり、又は９９．５重量％以下若しくは９９重量％以下である。製鉄ダスト含有材料は、一又は複数の実施形態において、粉体（粉末）の形態であってもよいし、製鉄ダスト等に水等が添加された形態であってもよい。製鉄ダスト含有材料は、一又は複数の実施形態において、粗大粒子を除去したものでもよい。粗大粒子は、一又は複数の実施形態において、篩又はフィルター（例えば、φ５００μｍ）等を用いて除去することができる。
【００１３】
本開示における製鉄ダスト含有材料は、該材料の乾燥重量に対する重量割合で０．２重量％以上の油分を含有する。製鉄ダスト含有材料の油分含有量は、一又は複数の実施形態において、５重量％以下、４重量％以下、３重量％以下又は２重量％以下である。製鉄ダスト含有材料の油分の含有量は、一又は複数の実施形態において、ソックスレー抽出法により測定できる。具体的には、後述の実施例に記載の方法により測定できる。
【００１４】
本開示において「十分な強度を有する」こととしては、直径３０ｍｍの塊成化物５個をＩＳ Ｒ ５２０１：２０１５で規定されたフローテーブル上に乗せ、１ｃｍの落下衝撃を５０回加えた場合に、割れなかった塊成化物の個数が４個以上であることをいう。強度評価は、一又は複数の実施形態において、製鉄ダスト含有材料とポリビニルアルコール水溶液を混合して得られた混合物９．８ｇを内径３０ｍｍの円筒容器（型枠）に入れ、その混合物の上に加圧棒を乗せて成型機で４０ｋｇ／ｃｍ2の圧力を加えて錠剤に成型し、１０５℃で一晩乾燥した後、デシケーターで放冷することにより得られた塊成化物を使用して行うことができる。
【００１５】
本開示において「塊成化する」こととしては、一又は複数の実施形態において、塊状に成型することが挙げられる。塊状としては、一又は複数の実施形態において、ブリケット状、ペレット状、タブレット状、又は粒状等が挙げられる。本開示における塊成化物は、一又は複数の実施形態において、ブリケット、ペレット、又はタブレット等ということもできる。
【００１６】
［製鉄ダスト塊成化物の製造方法］
本開示は、一態様において、製鉄ダストを用いて塊成化物を製造する方法（本開示の製鉄ダスト塊成化物の製造方法）に関する。本開示の製鉄ダスト塊成化物の製造方法は、製鉄ダストを含有する材料と、ポリビニルアルコール水溶液とを混合することを含み、該製鉄ダスト含有材料は、該材料の乾燥重量に対する重量割合で０．２重量％以上の油分を含有する。
【００１７】
ポリビニルアルコールのけん化度は、塊成化物の強度をより向上させる点から、一又は複数の実施形態において、８５％以上、８６％以上、８７％以上又は８８％以上である。けん化度の上限としては、特に制限されない一又は複数の実施形態において１００％以下である。
【００１８】
ポリビニルアルコールの重合度は、塊成化物の強度をより向上させる点から、一又は複数の実施形態において、１，０００以上、１，５００以上又は２，０００以上であり、同様の点から、３，５００以下又は３，０００以下である。
【００１９】
製鉄ダスト（乾燥重量）に対するポリビニルアルコールの重量割合は、一又は複数の実施形態において、０．００１重量％以上、０．００７重量％以上、０．０１重量％以上、０．０５重量％以上若しくは０．１重量％以上であり、又は、１重量％以下、０．７重量％以下若しくは０．５重量％以下である。
【００２０】
製鉄ダスト含有材料（乾燥重量）に対するポリビニルアルコールの重量割合は、一又は複数の実施形態において、０．００１重量％以上、０．００７重量％以上、０．０１重量％以上、０．０５重量％以上若しくは０．１重量％以上であり、又は、１重量％以下、０．７重量％以下若しくは０．５重量％以下である。
【００２１】
混合するポリビニルアルコール水溶液の濃度としては、特に限定されるものではなく、適宜設定できる。濃度は、特に限定されない一又は複数の実施形態において、２％以上であり、塊成化に要するコストを低減する点から、４％以上、５％以上又は６％以上であり、水溶液の取り扱いの点からは、１０％以下である。
【００２２】
ポリビニルアルコール水溶液は、一又は複数の実施形態において、加温した状態で混合してもよい。混合時のポリビニルアルコール水溶液の温度は、一又は複数の実施形態において、３０℃以上若しくは５０℃以上であり、又は１００℃以下、９５℃以下、９０℃以下若しくは８０℃以下である。
【００２３】
製鉄ダスト含有材料は、一又は複数の実施形態において、製鉄ダスト以外に、石炭粉、消石灰、コークブリーズ等を含んでいてもよい。
【００２４】
製鉄ダスト含有材料は、一又は複数の実施形態において、ポリビニルアルコール水溶液の効果を損なわない範囲で、ポリビニルアルコール水溶液以外のバインダーを含んでいてもよい。該バインダーとしては、一又は複数の実施形態において、アラビアガム、トラガカントガム、キサンタンガム、アルギン酸、天然水溶性高分子、生石灰、ショ糖、グラニュー糖、カルボキシメチルセルロース、ヒドロキシエチルセルロース、ヒドロキシプロピルメチルセルロース、ヒドロキシエチルメチルセルロース、粉末のポリビニルアルコール、ポリアクリルアミド、ポリアクリル酸、グアーガム、タマリンドガム、デンプン、リン酸、リグニンスルホン酸ナトリウム、リン酸二ナトリウム１２水和物、及びリン酸三カリウム１〜１２水和物等が挙げられる。
【００２５】
製鉄ダスト含有材料は、一又は複数の実施形態において、上記の通り、粉体（粉末）であってもよい。本開示における製鉄ダスト含有材料とポリビニルアルコール水溶液との混合は、一又は複数の実施形態において、粉体（粉末）の製鉄ダスト含有材料と、ポリビニルアルコール水溶液とを混合することを含む。
【００２６】
本開示の製鉄ダスト塊成化物の製造方法は、一又は複数の実施形態において、ポリビニルアルコール水溶液と製鉄ダスト含有材料とを混合して得られた混合物を塊成化（造粒）することを含む。塊成化（造粒）は、一又は複数の実施形態において、ペラタイジング法又はブリケット法等により行うことができる。
【００２７】
本開示の製鉄ダスト塊成化物の製造方法は、一又は複数の実施形態において、塊成化（造粒）して得られた塊成化物（造粒物）を乾燥させることを含んでいてもよい。
【００２８】
［製鉄ダストの塊成化方法］
本開示は、一態様において、製鉄ダストを塊成化する方法（本開示の製鉄ダストの塊成化方法）に関する。本開示の製鉄ダストの塊成化方法は、製鉄ダストを含有する材料と、ポリビニルアルコール水溶液とを混合することを含み、該製鉄ダスト含有材料は、該材料の乾燥重量に対する重量割合で０．２重量％以上の油分を含有する。本開示の製鉄ダストの塊成化方法は、本開示の製鉄ダスト塊成化物の製造方法と同様に行うことができ、ポリビニルアルコール、製鉄ダスト含有材料、及び製鉄ダスト含有材料における油分含有量等は、上述の通りである。
【００２９】
本開示の製鉄ダスト塊成化物の製造方法及び塊成化方法によって得られる塊成化物は、一又は複数の実施形態において、還元鉄として再利用することができる。このため、本開示の塊成化方法は、一又は複数の実施形態において、製鉄ダストの還元処理のプロセスにおいて使用することができる。
【００３０】
［製鉄ダストの再利用方法］
本開示は、その他の態様において、製鉄ダストを再利用する方法（本開示の製鉄ダストの再利用方法）に関する。本開示の製鉄ダストの再利用方法は、ポリビニルアルコール水溶液を、製鉄ダストを含有する材料と混合することを含み、前記製鉄ダスト含有材料は、該材料の乾燥重量に対する重量割合で０．２重量％以上の油分を含有する。本開示の製鉄ダストの再利用方法におけるポリビニルアルコール、製鉄ダスト含有材料、及び製鉄ダスト含有材料における油分含有量は、上述の通りである。
【００３１】
［塊成化物の還元方法］
本開示は、その他の態様において、塊成化物を還元する方法（本開示の塊成化物の還元方法）に関する。本開示の塊成化物の還元方法は、ポリビニルアルコール水溶液を、製鉄ダストを含有する材料と混合することを含み、前記製鉄ダスト含有材料は、該材料の乾燥重量に対する重量割合で０．２重量％以上の油分を含有する。本開示の鉄鉱石の還元方法におけるポリビニルアルコール、製鉄ダスト含有材料、及び製鉄ダスト含有材料における油分含有量は、上述の通りである。
【００３２】
［塊成化助剤］
本開示は、その他の態様において、本開示の製鉄ダスト塊成化物の製造方法、塊成化方法、再利用方法及び還元方法に使用するための製鉄ダストの塊成化助剤（本開示の塊成化助剤）に関する。本開示の塊成化助剤は、主成分としてポリビニルアルコール水溶液を含む。ポリビニルアルコールとしては、上述の通りである。
【００３３】
以下、実施例及び比較例を用いて本開示をさらに説明する。ただし、本開示は以下の実施例に限定して解釈されない。
【実施例】
【００３４】
（実施例１）
［製鉄ダスト含有材料の調製］
某製鉄所で採取した製鉄ダスト及び石炭粉は、１０５℃で１晩乾燥させた後、５００μｍ未満に篩分けした。篩分けした製鉄ダスト及び石炭粉と、粉末バインダーとを下記表１に示す配合比で混合して製鉄ダスト含有材料を調製した。
調製した製鉄ダスト含有材料に含まれる油分の量を下記方法により測定した。製鉄ダスト含有材料の油分は０．２４重量％であった。なお、この油分は、実質的に製鉄ダスト由来の油分であるといえる。
【００３５】
［製鉄ダスト含有材料の油分の測定］
製鉄ダスト含有材料に含まれる油分量の測定はソックスレー抽出法で行なった。測定は、下記の条件で行った。得られた抽出物の重量を用いて下記式から抽出率を算出し、得られた抽出率を油含有量とした。
抽出方法  ：  ソックスレー抽出法
使用機器  ：  ソックスレー抽出機  Ｓｏｘｔｅｃ  Ａｖａｎｔｉ  ２０５０  （Ｆｏｓｓ社製）
使用溶媒  ：  ジクロロメタン
抽出温度  ：  １３０℃
抽出時間  ：  １時間  （溶媒中への試料浸漬３０分＋還流溶媒でのリンス３０分）
【数１】
2019090095.tif 000002
【００３６】
【表１】
2019090095.tif 000003
【００３７】
［塊成化物の調製］
調製した製鉄ダスト含有材料４６ｇをビニール袋に入れ、ビニール袋の口を閉じて手で振って混合し、ビニール袋にいれたまま恒温槽で６０℃３０分間加温し、加温した製鉄ダスト含有材料を含むビニール袋を恒温槽から取り出した。ポリビニルアルコール（けん化度：９８、重合度：２４００）を０．５重量％含有する水４．０ｇを、恒温槽から取り出した製鉄ダスト含有材料を含むビニール袋に添加した（製鉄ダストに対するポリビニルアルコール固形分濃度：０．０４６重量％）。再び袋の口を閉じて９０秒間手で振って混合し、その後室温で１０分間放冷し、放冷した混合原料９．８ｇを分取して内径３０ｍｍの円筒容器（型枠）に入れ、混合原料の上に加圧棒を乗せて、成型機で４０ｋｇ／ｃｍ2の圧力を加えて錠剤に成型した（５つ）。得られた錠剤を１０５℃で一晩乾燥し、デシケーターで放冷したものを塊成化物とした。
【００３８】
［塊成化物の強度評価確認試験］
得られた５つの塊成化物を、ＪＩＳ Ｒ ５２０１：２０１５で規定されたフローテーブル上に乗せ、１ｃｍの落下衝撃を５０回加えた後、割れずに残った塊成化物の数で強度評価を実施した。その得られた結果を下記表２に示す。なお、目視確認で、塊成化物の１０％程度以上の体積が欠けた塊成化物を割れたと判定した。
【００３９】
（実施例２）
重合度が１７００であるポリビニルアルコールを使用した以外は、実施例１と同様に塊成化物の調製及び強度評価確認試験を行った。その結果を下記表２に示す。
【００４０】
（実施例３及び４）
製鉄ダスト含有材料に添加するポリビニルアルコール水溶液のポリビニルアルコールの濃度を０．２５重量％又は０．１３重量％とした以外は、実施例２と同様に塊成化物の調製及び強度評価確認試験を行った。その結果を下記表２に示す。
【００４１】
（実施例４〜９）
下記表２に示すけん化度及び重合度のポリビニルアルコールを使用した以外は、実施例１と同様に塊成化物の調製及び強度評価確認試験を行った。その結果を下記表２に示す。
【００４２】
（比較例１及び２）
実施例１と同じ製鉄ダスト含有材料４６ｇを入れたビニール袋に、さらに下記表２に示す粉末のポリビニルアルコールを０．２５ｇ加えた。袋の口を閉じて手で振って混合した後、恒温槽で６０℃３０分間加温した。加温した製鉄ダスト含有材料を含むビニール袋を恒温槽から取り出し、水４．０ｇを添加した。再び袋の口を閉じて９０秒間手で振って混合し、その後室温で１０分間放冷し、放冷した原料９．８ｇを分取し、内径３０ｍｍの円筒容器（型枠）に入れ、混合原料の上に加圧棒を乗せて、成型機で４０ｋｇ／ｃｍ2の圧力を加えて錠剤に成型した（５つ）。得られた錠剤を１０５℃で一晩乾燥し、デシケーターで放冷したものを塊成化物とした。
得られた塊成化物について、実施例１と同様の強度評価確認試験を行った。その結果を下記表２に示す。
【００４３】
（比較例３及び４）
粉末のポリビニルアルコールに代えて、下記表２の比較例３又は４の薬剤を使用した以外は、比較例１と同様に塊成化物の調製及び強度評価確認試験を行った。その結果を下記表２に示す。
【００４４】
（比較例５〜９）
ポリビニルアルコール水溶液に代えて、下記表２の比較例５〜９に示す薬剤成分（バインダー）の水溶液を使用した以外は、実施例と同様に塊成化物の調製及び強度評価確認試験を行った。その結果を下記表２に示す。
【００４５】
【表２】
2019090095.tif 000004
【００４６】
比較例３〜９では、製鉄ダストのバインダーとして一般的に知られている薬剤を使用した。表２に示すように、比較例３〜９の塊成化物は、強度評価確認試験で割れずに残った錠剤数が３個以下であり、塊成化物の強度を十分に保持する効果が得られなかった。これに対し、ポリビニルアルコール水溶液を混合した実施例１〜９の塊成化物は、強度評価確認試験で割れずに残った錠剤数が４個又は５個であり、塊成化物の強度を十分に保持する効果が得られた。
また、粉末のポリビニルアルコールを使用した比較例１及び２では、塊成化物の強度を十分に保持する効果が得られなかった。さらに、実施例２及び８では、比較例１及び２と同一の重合度及びけん化度のポリビニルアルコールを使用したにもかかわらず、ポリビニルアルコールを添加する形態を水溶液とすることによって、塊成化物の強度を十分に保持することができた。
以上の結果、ポリビニルアルコール水溶液と混合して塊成化することにより、油分含有量が０．２４重量％である製鉄ダスト含有材料から、十分な強度を有する塊成化物が得られることが確認できた。
なお、上記比較例１及び２では、加温及び温水の添加前に粉末のポリビニルアルコールを製鉄ダスト含有材料に加えたが、温水添加時に粉末のポリビニルアルコールを添加した場合であっても、比較例１及び２と同様に、十分な強度を有する塊成化物が得られることはできなかった。
【００４７】
（実施例１０）
実施例１とは異なる油分含有量の製鉄ダストを使用した以外は、実施例２と同様に、塊成化物の調製及び強度評価確認試験を行った。その結果を下記表３に示す。なお、製鉄ダスト含有材料の油分含有量は０．２１重量％であった。
【００４８】
（実施例１１及び１２）
製鉄ダスト含有材料に添加するポリビニルアルコール水溶液のポリビニルアルコールの濃度を０．２５重量％又は０．１３重量％とした以外は、実施例１０と同様に塊成化物の調製及び強度評価確認試験を行った。その結果を下記表２に示す。
【００４９】
（実施例１３〜１６）
下記表３に示すけん化度及び重合度のポリビニルアルコールを使用した以外は、実施例２と同様に塊成化物の調製及び強度評価確認試験を行った。その結果を下記表３に示す。
【００５０】
（比較例１１〜１６）
実施例１０で使用した製鉄ダスト含有材料を使用した以外は、比較例１−３、６、９又は１０と同様に、塊成化物の調製及び強度評価確認試験を行った。その結果を下記表３に示す。
【００５１】
【表３】
2019090095.tif 000005
【００５２】
表３に示す通り、ポリビニルアルコール水溶液と混合して塊成化することにより、油分含有量が０．２１重量％である製鉄ダスト含有材料から、十分な強度を有する塊成化物が得られることが確認できた。
【００５３】
（参考例１〜１２）
実施例１とは異なる油分含有量の製鉄ダストを使用した以外は、上記実施例１、５及び８並びに比較例１〜８と同様に、塊成化物の調製及び強度評価確認試験を行った。その結果を下記表４に示す。なお、製鉄ダスト含有材料の油分含有量は０．１８重量％であった。
【００５４】
【表４】
2019090095.tif 000006
【００５５】
（参考例１３〜１８）
実施例１とは異なる油分含有量の製鉄ダストを使用した以外は、上記実施例５及び８並びに比較例２、４、６及び１０と同様に、塊成化物の調製及び強度評価確認試験を行った。その結果を下記表５に示す。なお、製鉄ダスト含有材料の油分含有量は０．０１重量％であった。
【００５６】
【表５】
2019090095.tif 000007
【００５７】
表４及び５に示す通り、製鉄ダスト含有材料の油分含有量が０．２重量％未満であれば、油分含有量が０．２重量％以上の製鉄ダスト含有材料では十分な強度の塊成化物が得られない薬剤成分（バインダー）を使用した場合でも、十分な強度を有する塊成化物が得られることができた。